ТЕРМОПЛАСТИЧЕСКАЯ ЭЛАСТОМЕРНАЯ КОМПОЗИЦИЯ И ФОРМОВАННЫЕ ПРОДУКТЫ С ИСПОЛЬЗОВАНИЕМ УКАЗАННОЙ КОМПОЗИЦИИ

1. Термопластическая эластомерная композиция, полученная сшивкой композиции, содержащей нижеперечисленные компоненты (A)-(D):
(A) 100 массовых частей смолы на основе полипропилена,
(B) от 80 до 200 массовых частей гидрированного продукта блок-сополимера, имеющего, по меньшей мере, один блок, преимущественно включающий сопряженное диеновое мономерное звено и, по меньшей мере, один блок, преимущественно включающий винилароматическое мономерное звено,
(С) от 100 до 250 массовых частей мягчителя и
(D) от 5 до 20 массовых частей полиорганосилоксана,
термопластическая эластомерная композиция, удовлетворяющая приведенным ниже условиям (1)-(5):
(1) содержание винилароматического мономерного звена в компоненте (B) составляет от 30 до 80 массовых %,
(2) скорость течения расплава (ASTM D1238, 230°C, нагрузка 1,2 кг; MFR) составляет от 35 до 85 г/10 мин,
(3) твердость по стандарту JIS A составляет от 60 до 90,
(4) остаточное сжатие (JIS K6262, 100°C, 22 ч) составляет от 30 до 70% и
(5) удлинение при растяжении, при -30°C, не менее 80%.
2. Термопластическая эластомерная композиция по п.1, дополнительно удовлетворяющая нижеуказанным условиям (i) и (ii):
(i) вязкость расплава при скорости сдвига 100/с, измеренная капиллярным вискозиметром, составляет от 30 до 200 Па·с и
(ii) вязкость расплава при скорости сдвига 1000/с, измеренная капиллярным вискозиметром, составляет от 10 до 40 Па·с (где в качестве условия измерения вязкости расплава, измеренной капиллярным вискозиметром согласно условиям (i) и (ii), температура нагревания равна 230°C, диаметр цилиндра равен 9,55 мм, диаметр капилляра ø равен 1,0 мм и длина капилляра равна 10 мм).
3. Термопластическая эластомерная композиция по п.1 или 2, где, по меньшей мере, одна максимальная температура tgδ термопластической эластомерной композиции, измеренная динамическим анализом вязкоупругих свойств, существует в диапазоне от -25°C до 40°C.
4
5
4. Термопластическая эластомерная композиция по п.1 или 2, где компонент (A) в термопластической эластомерной композиции, полученной сшивкой, имеет средневесовую молекулярную массу, измеренную гель-проникающей хроматографией (ГПХ) с использованием о-дихлорбензола в качестве растворителя, в диапазоне от 5,0·10 до 2,0·10 в пересчете на полистирол.
5. Термопластическая эластомерная композиция по п.1 или 2, где компонент (D) имеет кинематическую вязкость при 25°C, в соответствии с JIS Z8803, не менее 5000 сСт.
6. Термопластическая эластомерная композиция по п.1 или 2, где блок, преимущественно включающий сопряженное диеновое мономерное звено, в компоненте (B) означает сополимерный блок, преимущественно включающий сопряженное диеновое мономерное звено и включающий винилароматическое мономерное звено.
7. Термопластическая эластомерная композиция по п.1 или 2, дополнительно включающая от 40 до 80 массовых частей сополимера на основе этилен·α-олефина, включающего этиленовое звено и звено α-олефина, содержащего от 3 до 20 атомов углерода.
8. Продукт, полученный литьем под давлением, содержащий термопластическую эластомерную композицию по любому из пп.1-7.
9. Листовой материал, содержащий продукт, полученный литьем под давлением, по п.8.
10. Материал для внутренней отделки автомобиля, содержащий продукт, полученный литьем под давлением, по п.8.
2
11. Материал для внутренней отделки автомобиля по п.10, где средняя толщина не превышает 2 мм и площадь поверхности составляет не менее 1000 см.
12. Слоистый пластик, содержащий слой, включающий материал для внутренней отделки автомобиля по п.10 или 11 и
слой, включающий наполнитель, нанесенный на слой, включающий материал для внутренней отделки автомобиля, где
наполнитель представляет собой, по меньшей мере, одно вещество, выбираемое из группы, включающей полипропилен, акрилонитрилбутадиенстирольную (ABS) смолу, поликарбонат/акрилонитрилбутадиенстирольную смесь (смесь PC/ABS) и модифицированную полифениленэфирную смолу.
13. Слоистый пластик по п.12, дополнительно содержащий слой, включающий пенистый материал, находящийся между слоем, включающим материал для внутренней отделки автомобиля, и слоем, включающим наполнитель.
14. Приборная панель, содержащая слоистый пластик по п.12 или 13.